(57)【要約】【課題】ロータリーキルンで未燃カーボンの高い石炭灰を原料として人工骨材を焼成する場合に、仮焼領域で石炭灰中未燃カーボンを十分低減可能で、且つ装置的にも高温雰囲気で長期間連続操業可能な焼成方法及び該方法に用いる焼成装置を提供する。【解決手段】石炭灰を主原料とし、造粒した原料をロータリーキルンで焼成する人工骨材の焼成において、ロータリーキルンの窯尻から１つ又は複数のガス吹出し孔を持つノズルを挿入し、酸素濃度が１０％以上のガスを該ノズルから半径方向且つ被焼成物の存在方向に向けて吹き込むことを特徴とする人工骨材の焼成方法である。【選択図】図１
2005239507.tif 000002
【特許請求の範囲】
【請求項１】
石炭灰を主原料とし、造粒した原料をロータリーキルンで焼成する人工骨材の焼成において、ロータリーキルンの窯尻からノズルを挿入し、酸素濃度が１０％以上のガスをノズルから被焼成物に向けて吹き込むことを特徴とする人工骨材の焼成方法。
【請求項２】
前記ノズルの挿入位置が、ロータリーキルン内の６００〜１０００℃の温度領域にあることを特徴とする請求項１に記載の人工骨材の焼成方法。
【請求項３】
前記ノズルから吹き込まれるガス流量が、ロータリーキルンに送入される石炭灰中の未燃カーボンを全量燃焼させるに要する酸素量に見合う量の１／１００以上１／５以下であることを特徴とする請求項１または２に記載の人工骨材の焼成方法。
【請求項４】
未燃カーボンが１．５質量％以上の石炭灰を原料として使用することを特徴とする請求項１〜３に記載の人工骨材の焼成方法。
【請求項５】
本焼成によって得られた人工骨材の性状は、絶乾密度の値が１．５０ｇ／ｃｍ３以上、２．１０ｇ／ｃｍ３以下、且つ２４時間吸水率の値が０．１％以上、６％以下、且つ圧かい荷重の値が直径５ｍｍから１０ｍｍの骨材０．５ｋN以上、または直径１０ｍｍから１５ｍｍの骨材１．０ｋN以上であることを特徴とする請求項１〜４に記載の人工骨材の焼成方法。
【請求項６】
ロータリーキルンと、該ロータリーキルンの窯尻付近の炉中心軸近傍に挿入され、６００〜１０００℃の温度領域に相当する位置で炉中心軸近傍から半径方向且つ被焼成物の存在方向に向けて１つ又は複数のガス吹出し孔を持つノズルと、を備えたことを特徴とする人工骨材の焼成装置。
【発明の詳細な説明】
【技術分野】
【０００１】
本発明は人工骨材の焼成方法及び焼成装置に関し、特に、ロータリーキルンで未燃カーボンの高い石炭灰を原料として人工骨材を焼成する場合の、石炭灰中の未燃カーボンを低減して焼成可能な焼成方法及び焼成装置に関する。
【背景技術】
【０００２】
石炭を燃焼させると、その質量の約１割に相当する石炭灰が発生する。近年の石炭炊き火力発電所の増加により、石炭灰の発生量が増加しており、その有効な利用方法が求められている。
【０００３】
石炭灰に必要に応じて他の成分を添加し、造粒等の前処理を施した後焼成すると、適度の強度を持った焼結物となり、コンクリート用の骨材等として活用可能となる。そこで、石炭灰からそれら人工骨材を製造し、有効利用を図る試みが種々行われてきている。
【０００４】
しかし、石炭炊き火力発電所は安定した高品位の電力を提供することを第１の目的としているため、その副産物である石炭灰について一定の品質での供給を期待することは難しい。結局、発電所別により、あるいは同一発電所であっても、用いる石炭の銘柄や操業条件により、発生する石炭灰の品質は異なってくる。特にその中でも石炭中の炭素が完全燃焼せずに残留したいわゆる未燃カーボンの値は石炭灰により大きく異なり、１質量％未満のものから数質量％、場合によっては１０質量％以上のものまで発生しているというのが現状である。
【０００５】
石炭灰を原料として用いて人工骨材を焼成する場合、石炭灰中の未燃カーボンは６００〜１０００℃程度の温度領域（仮焼領域）で燃焼して失われ、１２００℃程度以上の温度領域（焼成領域）で石炭灰の粉体が融着していき、焼結物となり、人工骨材に必要な強度をもった粒子となる。
【０００６】
ところが、石炭灰中の未燃カーボン量が１．５質量％を超える場合には、前記仮焼領域で全量燃焼しきらずに、一部は焼成領域に持ち込まれる。焼成領域で石炭灰粉体が融着を開始してから未燃カーボンが燃焼すると、発生する二酸化炭素により焼結物に気泡が生じたり、甚だしい場合には爆裂したりして、強度の高い人工骨材が得られなくなるという現象があった。
【０００７】
そこで、特許文献１においては、人工骨材の焼成に用いるロータリーキルン中の前記の仮焼領域の内８００〜１０００℃の温度領域に相当する部分に、突起物を設け、被焼成物である石炭灰の造粒物を掻き上げて、燃焼ガス中の酸素との接触を良くして、仮焼領域の間に十分未燃カーボンを燃焼除去するという技術が提供されている。
【０００８】
一方、特許文献２においては、炉体の造粒物装入側半部のゾーンに空気供給管が設置されると共に焼成物排出側半部のゾーンに粉炭供給管が設置された回転式焼成炉によって、酸化性雰囲気における假焼と還元性雰囲気における焼成とを一つの炉体内で連続して行わせるようにしたことを特徴とする石炭灰を主原料とした人工骨材の製造方法が開示されている。そして、この空気供給管から供給された空気中の外部酸素により石炭灰中の未燃カーボンが燃焼するとしている。
【０００９】
【特許文献１】特開平６−２６５２７１号公報
【特許文献２】特開２００１−１６３６４６号公報
【発明の開示】
【発明が解決しようとする課題】
【００１０】
しかし、特許文献１の技術では、突起物を８００〜１０００℃という高温領域に設け、被焼成物の掻き上げという機械的操作を行わせるために、その設備稼働上の条件は過酷であり、突起物を長期間残存させることは困難で、頻繁にロータリーキルンを停止して、突起物の修繕を行わなければその効果が持続しないという問題点があった。
【００１１】
また、特許文献２に開示された空気供給管等を伴った回転焼成炉の構造は複雑であり、高温での操業では長期間該焼成炉の健全度を保つのは困難である。さらに、特許文献２の図３に開示されているように、空気供給管を炉軸近傍まで突入しそこから窯尻方向に空気を導入すると、該空気はほとんど燃焼ガスと共に炉から飛び去ってしまい、回転焼成炉の下半を転動する被焼成物中の未燃カーボンは燃焼しがたいという問題点があった。
【００１２】
そこで、本発明は、上記従来の人工骨材の焼成における未燃カーボン対策における問題点に鑑みてなされたものであって、ロータリーキルンで未燃カーボンの高い石炭灰を原料として人工骨材を焼成する場合に、仮焼領域で石炭灰中未燃カーボンを十分低減可能で、且つ装置的にも高温雰囲気で長期間連続操業可能な焼成方法及び該方法に用いる焼成装置を提供することを目的とする。
【課題を解決するための手段】
【００１３】
上記課題を解決するため、本発明者らは、鋭意検討を行った結果、ロータリーキルンの窯尻からノズルを挿入し、酸素濃度が１０％以上のガスをノズルから被焼成物に向けて吹き込むことが未燃カーボンの燃焼に効果的であることを見出し、本発明を完成するに至った。
【００１４】
すなわち、請求項１の発明は、石炭灰を主原料とし、造粒した原料をロータリーキルンで焼成する人工骨材の焼成において、ロータリーキルンの窯尻からノズルを挿入し、酸素濃度が１０％以上のガスをノズルから被焼成物に向けて吹き込むことを特徴とする人工骨材の焼成方法である。
【００１５】
一般に、人工骨材の焼成時にロータリーキルンから排出されるバーナーの燃焼ガスには、窯尻において酸素濃度が２〜１０％になる程度のいわゆる過剰空気が残存している。しかし高温のガスは粘性が高い（一般に、気体の粘性係数は、その絶対温度の平方根に比例して増加する。）ことと、窯尻から送入された被焼成物すなわち原料造粒物中の石炭灰に含有される未燃カーボンがわずかでも燃焼すると、それにより生じた不活性な燃焼生成ガスがロータリーキルンの下半を転動していく被焼成物層を覆ってしまうこととにより、前記過剰空気は残った多量の未燃カーボンと効果的に接することができず、結果として石炭灰中の未燃カーボンの大半は燃焼除去されない。
【００１６】
そこで、請求項１の発明によれば、酸素濃度１０％以上のガスをノズルから被焼成物に向けて吹き込むので、該ガスに含有される酸素により未燃カーボンを燃焼させることができる。さらに、被焼成物に向けてガスを吹き付けるため、被焼成物層を覆っていた不活性な燃焼生成ガスを吹き飛し、バーナーの燃焼ガス中の過剰空気と被焼成物が直接接する機会が生じ、一層未燃カーボンの燃焼を促進することができる。
【００１７】
請求項２の発明は、前記ノズルの挿入位置が、ロータリーキルン内の６００〜１０００℃の温度領域にあることを特徴とする請求項１に記載の人工骨材の焼成方法である。
【００１８】
挿入されたノズルの吹出し孔の、ロータリーキルン軸方向の位置は、６００〜１０００℃のいわゆる仮焼領域といわれる温度領域にあることが好ましい。６００℃以下では、石炭灰中の未燃カーボンは酸素の存在下でも燃焼せず好ましくない。１０００℃を超えると石炭灰を主成分とする被焼成物粒子は軟化、融着を開始するが、このときに内部の未燃カーボンが燃焼すると、生成する二酸化炭素により焼結物の気泡が生じたり、甚だしい場合には爆裂したりして、強度の強い人工骨材が得られなくなり、好ましくない。
【００１９】
請求項３の発明は、前記ノズルから吹き込まれるガス流量が、ロータリーキルンに送入される石炭灰中の未燃カーボンを全量燃焼させるに要する酸素量に見合う量の１／１００以上１／５以下であることを特徴とする請求項１または２に記載の人工骨材の焼成方法である。
【００２０】
ここで、未燃カーボンを全量燃焼させるに要する酸素量に見合う量とは、
ガス流量（Ｎｍ3/分）＝カーボン量（ｋｇ/分）×２２．４（Ｎｍ3/kmol）÷１２（ｋｇ/kmol）×１００÷ガス中酸素濃度（％）
で求められる量である。
【００２１】
ノズルから吹き込まれるガス流量が、ロータリーキルンに送入される石炭灰中の未燃カーボンを全量燃焼させるに要する酸素量に見合う量の１／１００未満であると、そのガス中の酸素が未燃カーボンを燃焼させる効果も、ガスが被焼成物層を覆っていた不活性な燃焼生成ガスを吹き飛す効果も共に小さく、良い結果が得られない。
【００２２】
ノズルから吹き込まれるガス流量が、ロータリーキルンに送入される石炭灰中の未燃カーボンを全量燃焼させるに要する酸素量に見合う量の１／５を超える量であると、本発明で狙う効果に対しガス量が過剰で、設備費、動力費が過大となるばかりでなく、通常ノズルから吹き込まれるガスはロータリーキルンの燃焼ガスに比べはるかに低温であるので、焼成系の温度を低下させる結果となり、好ましくない。この数値は、より好ましくは１／１０以下である。
【００２３】
請求項４に記載の発明は、未燃カーボンが１．５質量％以上の石炭灰を原料として使用することを特徴とする請求項１〜３に記載の人工骨材の焼成方法である。
【００２４】
本発明は、石炭灰中の未燃カーボンによる、人工骨材焼成への弊害を防止するものであるので、未燃カーボンが１．５質量％以上の石炭灰を原料として使用する場合に、その効果を有効に活用可能である。
【００２５】
請求項５に記載の発明は、本焼成によって得られた人工骨材の性状は、絶乾密度の値が１．５０ｇ／ｃｍ３以上、２．１０ｇ／ｃｍ３以下、且つ２４時間吸水率の値が０．１％以上、６％以下、且つ圧かい荷重の値が直径５ｍｍから１０ｍｍの骨材０．５ｋN以上、または直径１０ｍｍから１５ｍｍの骨材１．０ｋN以上であることを特徴とする請求項１〜４に記載の人工骨材の焼成方法である。
【００２６】
本発明の焼成方法は、未燃カーボンの燃焼による焼結物の気泡発生や、爆裂を防止できることにより、絶乾密度の値が１．５０ｇ／ｃｍ３以上、２．１０ｇ／ｃｍ３以下、且つ２４時間吸水率の値が０．１％以上、６％以下、且つ圧かい荷重の値が直径５ｍｍから１０ｍｍの骨材０．５ｋN以上、または直径１０ｍｍから１５ｍｍの骨材１．０ｋN以上という緻密且つ強度の高い人工骨材が得られる焼成方法である。
【００２７】
請求項６の発明は、ロータリーキルンと、該ロータリーキルンの窯尻付近の炉中心軸近傍に挿入され、６００〜１０００℃の温度領域に相当する位置で炉中心軸近傍から半径方向且つ被焼成物の存在方向に向けて１つ又は複数のガス吹出し孔を持つノズルと、を備えたことを特徴とする人工骨材の焼成装置である。
【００２８】
本発明の焼成装置を用いると、６００〜１０００℃の仮焼領域の間に石炭灰中未燃カーボンを十分低減可能で、且つ装置的にも高温雰囲気が存在しながら長期間連続操業できるものである。
【発明の効果】
【００２９】
本発明によれば、ロータリーキルンで未燃カーボンの高い石炭灰を原料として人工骨材を焼成する場合にも、仮焼領域で石炭灰中未燃カーボンを十分低減可能で、緻密且つ高強度の人工骨材の焼成が可能である上に、装置的にも高温での焼成を長期間連続操業することができる。
【発明を実施するための最良の形態】
【００３０】
本発明では、人工骨材の主原料には石炭灰を用いる。石炭灰は、石炭火力発電所から排出されるもので、微粉炭ボイラーから飛散し電気集塵機等で回収されるフライアッシュ、循環流動層ボイラーから回収されるＰＦＢＣ灰等を用い、粒度調整のされていない原粉のままで用いることができる。この石炭灰に必要に応じて結合材としての各種セメント類、粘結材としてのベントナイト、カオリン鉱物、珪酸ナトリウム、パルプ製造時に廃液に含まれるリグニン等を添加する。さらに必要に応じて成分調整材を添加する。成分調整材は、石炭灰を主成分とした原料の、軟化、溶融温度を調整するために添加するもので、例えばＳｉＯ2源として珪石粉、カオリン等、Ａｌ2Ｏ3源としてアルミナ粉、アルミ灰等、ＣａＯ源として石灰粉、セメント、石膏等が用いられる。
【００３１】
上記の原料を混合後、造粒する。造粒は所定範囲の粒径となるように成形できれば方法は問わず、パンペレタイザーを使用した転動造粒、加圧成形機を使用したプレス造粒、ヘンシェルミキサー（三井造船株式会社製、登録商標）等を使用した攪拌造粒等を用いることができる。
【００３２】
次に、造粒された原料を焼成して、人工骨材を製造する。焼成装置としては、ロータリーキルンを用いると、大量生産が可能で、均質な焼成物を得ることができるので好ましい。
【００３３】
図１は、本発明に係る人工骨材の焼成装置の１例を示す。該人工骨材焼成装置１は、ロータリーキルン２、バーナー４、窯尻ハウジング５、原料シュート６等からなる。
【００３４】
窯尻側に設置された原料シュート６から送入された造粒原料８は、ロータリーキルン２内を被焼成物３として転動しながら移動する。一方、窯前側にはバーナー４が設置されており、燃料の重油、微粉炭等を燃焼し、ロータリーキルン２内を加熱する。燃焼用空気としては、図示しない２次空気が窯前から、同じく図示しない１次空気がバーナー４を通して供給されている。
【００３５】
バーナー４の燃焼によって生じた燃焼ガス１０は、最高点では人工骨材の焼結に必要な１２００℃以上の温度を示し、窯尻へ流れていくに従って被焼成物３の加熱や放散熱で温度が低下し、窯尻から流出する時点では６００℃以下となっている。また、窯尻において通常燃焼ガス１０の酸素濃度は２〜１０％程度の値となっている。
【００３６】
本発明では、ロータリーキルン２の窯尻付近の炉中心軸近傍にノズル７を炉中心軸に沿って挿入する。該ノズル７には、ロータリーキルン内温度が６００〜１０００℃である温度領域に相当する位置に、炉中心軸近傍から半径方向且つ被焼成物の存在方向に向けて１つ又は複数のガス吹出し孔を設ける。
【００３７】
ノズル７には、図示しないブロワーから酸素濃度が１０％以上のガスを供給し、前記ガス吹出し孔から、半径方向且つ被焼成物の存在方向に向けて吹出す。該ガスとしては、酸素濃度２１％の空気をそのまま用いるのが簡便である。しかし、常温の空気を吹き込むと焼成系の温度低下を来たすので、近隣の設備の燃焼排ガス等で、温度１００〜６００℃程度、酸素濃度１０％以上のガスを利用できる場合には、それを活用することが好ましい。ノズル７は、ＳＵＳ３１０等の耐熱金属で作製するか、鋼管の周囲を耐火物で保護して用いる。
【００３８】
本発明に係る人工骨材焼成装置１のＡ−Ａ‘位置での断面図を図２に示す。図２では耐火物１２は省略している。この図に示すように、ノズル７からは、酸素濃度が１０％以上のガス９を吹出すが、その方向は、ロータリーキルンの半径方向で、且つ被焼成物３の存在している方向すなわちＢで示される方向である。ノズル７の複数の吹出し孔が、それぞれ角度を変え、Ｂの範囲内をカバーするようにすることが好ましい。
【００３９】
図１において、ノズル７から吹出すガス９の作用により、未燃カーボンを十分燃焼した被焼成物３は、未燃カーボンの燃焼による焼結物の気泡発生や、爆裂が防止され、さらに窯前方向に転動されながら温度を上げ、１２００℃以上の焼成温度で原料の粉体粒子が融着し、強度の高い人工骨材１１となってロータリーキルン２から排出される。
【００４０】
このようにして焼成された人工骨材は、絶乾密度の値が１．５０ｇ／ｃｍ３以上、２．１０ｇ／ｃｍ３以下、且つ２４時間吸水率の値が０．１％以上、６％以下、且つ圧かい荷重の値が直径５ｍｍから１０ｍｍの骨材０．５ｋN以上、または直径１０ｍｍから１５ｍｍの骨材１．０ｋN以上という緻密且つ強度の高い人工骨材である。
【実施例】
【００４１】
石炭火力発電所より排出された石炭灰（未燃カーボン：２．１質量％）を主原料に，結合材として普通ポルトランドセメントを内割で１５質量％混合し，この混合粉末をパンペレタイザーで水分量１５質量％にて粒径５〜１５ｍｍに造粒し，ロータリー式養生機により養生温度８５℃，相対湿度９０％以上の雰囲気中で２時間養生して造粒原料とした。
【００４２】
次にロータリーキルン（φ１．５ｍ×２０ｍＬ）にて，送入量１．４トン/時間，滞留時間１．２時間，焼成温度１２７０℃にて焼成した．この際，ロータリーキルンにおける６２０〜８００℃の位置（窯尻より３〜５ｍの位置）に，吹出し孔１０個を備えたＳＵＳ３１０製のパイプ（直径３ｃｍ）を挿入し，酸素濃度１９％のガスを毎分４５０Ｌの量にて送り込んだ．この条件にて，実施例１の焼成物を得た．
【００４３】
実施例２では，石炭火力発電所より排出される石炭灰（未燃カーボン：３．０質量％）を主原料に，結合材として普通ポルトランドセメントを内割で１２質量％，ベントナイトを３質量％混合し，この混合粉末をパンペレタイザーで水分量１８質量％にて粒径５〜１５ｍｍに造粒し，ロータリー式養生機により養生温度８５℃，相対湿度９０％以上の雰囲気中で２時間養生して造粒原料とした。
【００４４】
次いでロータリーキルン（φ１．５ｍ×２０ｍＬ）にて，送入量１．２トン/時間，滞留時間１．３時間，焼成温度１２５０℃にて焼成した．この際，ロータリーキルンにおける７１０〜９００℃の位置（窯尻より３〜６ｍの位置）に，吹出し孔１０個を備えたＳＵＳ３１０製のパイプ（直径３ｃｍ）を挿入し，酸素濃度１５％のガスを毎分３００Ｌの量にて送り込んだ．この条件にて，実施例２の焼成物を得た．
【００４５】
実施例３では，石炭火力発電所より排出される石炭灰（未燃カーボン：２．８質量％）を主原料に，結合材として炭酸カルシウムを内割で１８質量％，ベントナイトを７質量％混合し，この混合粉末をパンペレタイザーで水分量１８質量％にて粒径５〜１５ｍｍに造粒し造粒原料とした。
【００４６】
次いでロータリーキルン（φ１．５ｍ×２０ｍＬ）にて，送入量１．０トン/時間，滞留時間１．５時間，焼成温度１２３０℃にて焼成した．この際，ロータリーキルンにおける６２０〜７５０℃の位置（窯尻より３〜６ｍの位置）に，吹出し孔１０個を備えたＳＵＳ３１０製のパイプ（直径３ｃｍ）を挿入し，酸素濃度１９％のガスを毎分１５０Ｌの量にて送り込んだ．この条件にて，実施例３の焼成物を得た．
【００４７】
比較例１では，石炭火力発電所より排出される石炭灰（未燃カーボン：２．１質量％）を主原料に，結合材として普通ポルトランドセメントを内割で１５質量％混合し，この混合粉末をパンペレタイザーで水分量１５質量％にて粒径５〜１５ｍｍに造粒し，ロータリー式養生機により養生温度８５℃，相対湿度９０％以上の雰囲気中で２時間養生し造粒原料とした。
【００４８】
次にロータリーキルン（φ１．５ｍ×２０ｍＬ）にて，送入量０．７トン/時間，滞留時間１．６時間，焼成温度１２７０℃にて焼成した．この条件にて，比較例１の焼成物を得た．実施例に比較して良質の人工骨材を得るためには，原料投入量を圧倒的に落とさなくてはならなかった．
【００４９】
比較例２では，石炭火力発電所より排出される石炭灰（未燃カーボン：２．１質量％）を主原料に，結合材として普通ポルトランドセメントを内割で１５質量％混合し，この混合粉末をパンペレタイザーで水分量１５質量％にて粒径５〜１５ｍｍに造粒し，ロータリー式養生機により養生温度８５℃，相対湿度９０％以上の雰囲気中で２時間養生し造粒原料とした。
【００５０】
次いでロータリーキルン（φ１．５ｍ×２０ｍＬ）にて，送入量１．４トン/時間，滞留時間１．２時間，焼成温度１２７０℃にて焼成した．この際，ロータリーキルンにおける６２０〜８００℃の位置（窯尻より３〜５ｍの位置）に，吹出し孔１０個を備えたＳＵＳ３１０製のパイプ（直径３ｃｍ）を挿入し，酸素濃度１５％の空気を毎分９００Ｌの量にて送り込んだ．この条件にて，比較例２の焼成物を得た．実施例に比較して良質の人工骨材を得るためには，吹き込み空気量を落とさなくてはならなかった．
【００５１】
実施例１〜３、比較例１〜２の結果を（表１）に示す。
【００５２】
（表１）
2005239507.tif 000003
【００５３】
表１に示された結果より明らかなように、本発明を実施した実施例１〜３においては、人工骨材として良好な物性を持つ焼成物が得られた。
【図面の簡単な説明】
【００５４】
【図１】本発明に係る人工骨材焼成装置の概略図である。
【図２】本発明に係る人工骨材焼成装置のＡ−Ａ‘断面図である。
【符号の説明】
【００５５】
１      人工骨材焼成装置
２      ロータリーキルン
３      被焼成物
４      バーナー
５      窯尻ハウジング
６      原料シュート
７      ノズル
８      造粒原料
９      ガス
１０    燃焼ガス
１１    人工骨材
１２    耐火物
【図１】
2005239507.tif 000004
【図２】
2005239507.tif 000005